(57)【要約】【課題】プロセス工程の数が従来のリフトオフ方法より少なく、基板との密着性が良好な薄膜パターンの形成が可能な微細加工方法を提供すること。基板との密着性に優れたパターニングされた被加工薄膜を有する微細加工構造を提供すること。移動度が優れた有機トランジスタの作成が可能な微細加工方法及び電子デバイスを提供すること。【解決手段】基体１上にレジスト膜２を形成する工程、レジスト膜２をパターン露光する工程、現像を行うことなくレジスト膜２上に被加工薄膜４を形成する工程、レジスト膜２の非露光部２ｂとその上の被加工薄膜４とをリフトオフする工程、を順次行うことを特徴とする。パターン化された被加工薄膜４ａと基板１との間に、露光されたレジストパターン２ａが介在していることを特徴とする。【選択図】  図１
2007059520.tif 000002
【特許請求の範囲】
【請求項１】
基体上にレジスト膜を形成する工程、
前記レジスト膜をパターン露光する工程、
前記レジスト膜上に被加工薄膜を形成する工程、
前記レジスト膜の非露光部とその上の前記被加工薄膜とをリフトオフする工程、
を順次行うことを特徴とする微細加工方法。
【請求項２】
前記リフトオフは、レジストの現像液を用いて行うことを特徴とする請求項１記載の微細加工方法。
【請求項３】
前記現像液は、エタノールであることを特徴とする請求項２記載の微細加工方法。
【請求項４】
前記現像液は水であることを特徴とする請求項２記載の微細加工方法。
【請求項５】
前記レジスト膜は、チオール基を有する有機材料からなることを特徴とする請求項１乃至４のいずれか１項記載の微細加工方法。
【請求項６】
前記レジスト膜は、トリアジンチオール、トリアジンチオール化合物又はそれらの誘導体からなることを特徴とする請求項１乃至５のいずれか１項記載の微細加工方法。
【請求項７】
前記レジスト膜は１μm 〜 ５nmであることを特徴とする請求項
１乃至６のいずれか１項記載の微細加工方法。
【請求項８】
前記被加工薄膜は導電性材料からなることを特徴とする請求項１乃至７のいずれか１項記載の微細加工方法。
【請求項９】
前記導電性材料はＡｕであることを特徴とする請求項８記載の微細加工方法。
【請求項１０】
前記導電性材料は導電性高分子であることを特徴とする請求項８記載の微細加工方法。
【請求項１１】
前記基体は、半導体、セラミックス、樹脂、ガラス、金属のいずれかからなることを特徴とする請求項１乃至１０のいずれか１項記載の微細加工方法。
【請求項１２】
前記基体は、表面に絶縁層を有していることを特徴とする請求項１乃至１１のいずれか１項記載の微細加工方法。
【請求項１３】
前記基体は可とう性を有することを特徴とする請求項１乃至１２のいずれか１項記載の微細加工方法。
【請求項１４】
請求項１乃至１３のいずれか１項記載の微細加工方法における前記リフトオフの後、表面に能動層又は活性層を形成することを特徴とする電子デバイスの製造方法。
【請求項１５】
前記能動層は半導体層であることを特徴とする請求項１４記載の電子デバイスの製造方法。
【請求項１６】
前記能動層は強誘電体層であることを特徴とする請求項１４記載の電子デバイスの製造方法。
【請求項１７】
前記能動層は生体材料層であることを特徴とする請求項１４記載の電子デバイスの製造方法。
【請求項１８】
前記電子デバイスの電極配置がボトムコンタクト構造であることを特徴とする請求項１４乃至１７記載の電子デバイスの製造方法。
【請求項１９】
前記半導体層は、有機半導体層であることを特徴とする請求項１５又は１８記載の電子デバイスの製造方法。
【請求項２０】
パターン化された被加工薄膜と基板との間に、露光されたレジストパターンが介在していることを特徴とする微細加工構造。
【請求項２１】
前記被加工薄膜はＡｕからなる薄膜であることを特徴とする請求項２０記載の微細加工構造。
【請求項２２】
前記パターン化された被加工薄膜の表面にＳＡＭが形成されていることを特徴とする請求項２０又は２１記載の微細加工構造。
【請求項２３】
前記ＳＡＭは、トリアジンチオールのモノマーと被加工薄膜とにより形成されていることを特徴とする請求項２０乃至２２のいずれか１項記載の微細加工構造。
【請求項２４】
請求項２０乃至２３のいずれか１項記載の微細加工構造を覆って有機半導体層が形成されていることを特徴とする電子デバイス。
【請求項２５】
前記有機半導体層は、ペンタセンからなることを特徴とする請求項２４記載の電子デバイス。
【請求項２６】
前記電子デバイスは、絶縁体上に直接ソース、ドレイン電極を形成するボトムコンタクト構造上に有機半導体層を形成したＴＦＴトランジスタであることを特徴とする請求項２４又は２５記載の電子デバイス。
【請求項２７】
請求項１４乃至１９のいずれか１項記載の電子デバイスの製造方法により製造したことを特徴とする電子デバイス。
【発明の詳細な説明】
【技術分野】
【０００１】
本発明は、リフトオフを用いた微細加工方法及び微細加工構造並びに電子デバイスの製造方法及び電子デバイスに係る。
【背景技術】
【０００２】
【特許文献１】特開平５−１３６０４７号公報
【特許文献２】特開２００３−１２９２２０号公報  トリアジンチオール誘導体
【非特許文献１】「有機エレクトロニクス」株式会社工業調査会
【０００３】
電子デバイス作成のためには各種微細加工技術が用いられる。
例えば、基板上に所望の薄膜パターンを形成する場合、一般的には、薄膜の上にレジスト膜をつけてパターン露光を行った後に現像処理を施し、残ったレジストパターンをマスクとしてエッチング液で薄膜に所望のパターンを施す加工法が用いられる。
しかし、この方法では、エッチング時に基板ダメージを与えることがある。
そこで、かかるダメージを避ける方法として図４に示すリフトオフ法が提示されている（例えば特許文献１）。
【０００４】
このリフトオフ法においては、基板１上にレジスト膜２を形成後（図４（ａ））、必要とするパターンの反転パターンの部分に露光し（図４（ｂ））、非露光レジスト２ｂを現像液を用いて除去する（図４（ｃ））。次いで、被加工薄膜４を全面に堆積してからスライトエッチングを行った後（図４（ｄ））、溶剤に浸漬することにより、露光レジスト２ａを溶かして、露光レジスト２ａ上に付着した薄膜を浮かせ取り、基板１上に所望の薄膜パターン４ａ，４ｂを形成する（図４（ｅ））。
【０００５】
このリフト方法を用いると、エッチングなどで基板１を痛める作業を行うことなく、基板１上に所望の薄膜パターン４ａ，４ｂを形成することが出来る。
しかし、かかるリフト法は次のような問題を有している。
現像工程（ｃ）と、スライトエッチング工程（ｄ）とが不可欠である。すなわち、プロセス工程が多く、それに伴い製造コストが高くならざるを得ないという問題がある。
また、薄膜パターン４ａ，４ｂと基板１との密着性が悪いという問題がある。
なお、特許文献２には、トリアジンチオールの誘導体がリフトオフ法におけるレジストとして用いることができる旨が記載されている。
【０００６】
また、近時電子デバイスとして有機トランジスタの研究が行われているが、現在報告されている有機トランジスタの代表的な素子構造として図５に示す構造が非特許文献１において報告されている。かかる構造のトランジスタにおいて、移動度の向上がより望まれている。
【発明の開示】
【発明が解決しようとする課題】
【０００７】
本発明は前記の問題を解決するためになされたものである。
本発明は、プロセス工程の数が従来のリフトオフ方法より少なく、基板との密着性が良好な薄膜パターンの形成が可能な微細加工方法を提供することを目的とする。
本発明は、基板との密着性に優れたパターニングされた被加工薄膜を有する微細加工構造を提供することを目的とする。
【０００８】
本発明は、移動度が優れた有機トランジスタの作成が可能な微細加工方法及び電子デバイスを提供することを目的とする。
【課題を解決するための手段】
【０００９】
請求項１に係る発明は、基体上にレジスト膜を形成する工程、
前記レジスト膜をパターン露光する工程、
前記レジスト膜上に被加工薄膜を形成する工程、
前記レジスト膜の非露光部とその上の前記被加工薄膜とをリフトオフする工程、
を順次行うことを特徴とする微細加工方法である。
【００１０】
請求項２に係る発明は、前記リフトオフは、レジストの現像液を用いて行うことを特徴とする請求項１記載の微細加工方法である。
請求項３に係る発明は、現像液は、エタノールであることを特徴とする請求項２記載の微細加工方法である。
請求項４に係る発明は、現像液は水であることを特徴とする請求項２記載の微細加工方法である。
請求項５に係る発明は、レジスト膜は、チオール基を有する有機材料からなることを特徴とする請求項１乃至４のいずれか１項記載の微細加工方法である。
請求項６に係る発明は、レジスト膜は、トリアジンチオール、トリアジンチオール化合物又はそれらの誘導体からなることを特徴とする請求項１乃至５のいずれか１項記載の微細加工方法である。
請求項７に係る発明は、レジスト膜は１μm 〜 ５nmであることを特徴とする請求項１乃至６のいずれか１項記載の微細加工方法である。
請求項８に係る発明は、被加工薄膜は導電性材料からなることを特徴とする請求項１乃至７のいずれか１項記載の微細加工方法である。
請求項９に係る発明は、導電性材料はＡｕであることを特徴とする請求項８記載の微細加工方法である。
請求項１０に係る発明は、導電性材料は導電性高分子であることを特徴とする請求項８記載の微細加工方法である。
請求項１１に係る発明は、基体は、半導体、セラミックス、樹脂、ガラス、金属のいずれかからなることを特徴とする請求項１乃至１０のいずれか１項記載の微細加工方法である。
請求項１２に係る発明は、基体は、表面に絶縁層を有していることを特徴とする請求項１乃至１１のいずれか１項記載の微細加工方法である。
請求項１３に係る発明は、基体は可とう性を有することを特徴とする請求項１乃至１２のいずれか１項記載の微細加工方法である。
【００１１】
請求項１４に係る発明は、請求項１乃至１３のいずれか１項記載の微細加工方法における前記リフトオフの後、表面に能動層又は活性層を形成することを特徴とする電子デバイスの製造方法である。
請求項１５に係る発明は、能動層は半導体層であることを特徴とする請求項１４記載の電子デバイスの製造方法である。このようなデバイスとしては例えばＴＦＴがあげられる。
請求項１６に係る発明は、能動層は強誘電体層であることを特徴とする請求項１４記載の電子デバイスの製造方法である。このようなデバイスとして指紋検出電子デバイスがあげられる。
請求項１７に係る発明は、能動層は生体材料層であることを特徴とする請求項１４記載の電子デバイスの製造方法である。このような生体材料層の材料としてはＤＮＡがあげられる。
請求項１８に係る発明は、電子デバイスの電極配置がボトムコンタクト構造であることを特徴とする請求項１４乃至１７記載の電子デバイスの製造方法。
請求項１９に係る発明は、半導体層は、有機半導体層であることを特徴とする請求項１５又は１８記載の電子デバイスの製造方法。
【００１２】
請求項２０に係る発明は、パターン化された被加工薄膜と基板との間に、露光されたレジストパターンが介在していることを特徴とする微細加工構造である。
請求項２１に係る発明は、被加工薄膜はＡｕからなる薄膜であることを特徴とする請求項２０記載の微細加工構造。
請求項２２に係る発明は、パターン化された被加工薄膜の表面にＳＡＭが形成されていることを特徴とする請求項２０又は２１記載の微細加工構造である。
請求項２３に係る発明は、ＳＡＭは、トリアジンチオールのモノマーと被加工薄膜とにより形成されていることを特徴とする請求項２０乃至２２のいずれか１項記載の微細加工構造である。
【００１３】
請求項２４に係る発明は、請求項２０乃至２３のいずれか１項記載の微細加工構造を覆って有機半導体層が形成されていることを特徴とする電子デバイスである。
請求項２５に係る発明は、有機半導体層は、ペンタセンからなることを特徴とする請求項２４記載の電子デバイスである。
請求項２６に係る発明は、電子デバイスは、絶縁体上に直接ソース、ドレイン電極を形成するボトムコンタクト構造上に有機半導体層を形成したＴＦＴトランジスタであることを特徴とする請求項２４又は２５記載の電子デバイスである。
請求項２７に係る発明は、請求項１４乃至１９のいずれか１項記載の電子デバイスの製造方法により製造したことを特徴とする電子デバイスである。
【発明の効果】
【００１４】
請求項１〜１９に係る発明によれば、プロセス工程の数が従来のリフトオフ方法より少なく、基板との密着性が良好な薄膜パターンの形成が可能となる。
請求項２０〜２３に係る発明によれば、基板との密着性に優れた薄膜パターンを有する微細加工構造を得ることができる。
請求項２４〜２７に係る発明によれば、移動度が優れた有機トランジスタの提供及びその作成が可能が可能となる。
【発明を実施するための最良の形態】
【００１５】
本発明を実施するための最良の形態を図１に示す。
本形態においては、基体１上にレジスト膜２を形成する工程、前記レジスト膜２をパターン露光する工程、前記レジスト膜２上に被加工薄膜４を形成する工程、前記レジスト膜の非露光部２ｂとその上の前記被加工薄膜４とをリフトオフする工程、を順次行う。
【００１６】
以下より詳細に説明する。
［レジスト膜堆積］
まず、基体１上にレジスト膜２を形成する。
（基体）
本発明においては、基体表面はエッチング剤に曝されることはなく、現像液（例えばエタノール）に曝されるのみである。従って、現像液に耐性を有する材料を基体の材料として広く選択することが可能である。
例えば、金属、セラミックス、半導体、木材、紙、樹脂などあらゆる固体材料が用いられる。また、支持体となる母材をこれら材料で形成し、その表面にこれらの材料から選ばれた他の材料からなる層が形成されているものであってもよい。より具体的には、鉄，鋳鉄，ステンレス，パーマロイ，銅，黄銅，リン青銅，ニッケル，キュブロニッケル，錫，鉛，コバルト，半田，チタン，アルミニウム，クロム，金，銀，白金，パラジウム，亜鉛等、金属酸化物、金属窒化物、金属炭化物、リン酸塩処理金属、クロム酸塩処理金属、シリコン、カーボン、化合物半導体、酸化アルミナセラミックス、陶器、ガラス、石英ガラス、超電導体セラミックス、木材、紙、プラスチックス、エンジニアリングプラスチックス、熱硬化性樹脂等が例としてあげられる。
【００１７】
微細加工を行って製造するデバイスによって材料を選択する。
例えば、ＴＦＴを製造する場合には、基体の母材として、高濃度ドープ半導体を用いればよい。また、半導体としては、シリコン、化合物半導体、有機半導体などを用いることができる。そして、母材の表面に例えば、ＳｉＯ２等の絶縁層を形成して基体とすればよい。
例えば、図５（ａ）に示す構造においては、母材となる高ドープＳｉ（Ｇ）の表面に絶縁層（ＳｉＯ２）を有するものを基体として、Ｓ、Ｄを形成する。図５（ｂ）に示す構造においては、母材となる基板の表面にＧ含む絶縁層を有するものを基体とし、Ｓ、Ｄを形成する。図５（ａ）、（ｂ）に示す例は、絶縁体上に直接ソース（Ｓ）、ドレイン（Ｄ）電極を形成するボトムコンタクト構造の例である。絶縁体とソース、ドレインとの界面に露光レジストが介在する。
図５（ｃ）に示す構造においては、有機半導体薄膜上にソース、ドレイン電極を形成するトップコンタクト構造の例である。この構造では、基板上に絶縁層を有する母材の表面に有機半導体層を有するものが基体であり、この基体上にＳ、Ｄを形成する。
図５（ｄ）に示す構造においては、有機半導体薄膜上にソース、ドレイン電極を形成するトップコンタクト構造の例である。この構造では、基板上に絶縁層を有する母材の表面に有機半導体層を有するものが基体であり、この基体上にＳ、Ｄを形成する。
図５（ｅ）に示す構造においては、母材となる高ドープＳｉ（Ｇ）の表面に絶縁層（ＳｉＯ２）を有するものを基体として、その上にＳを形成する場合、さらに、その上に形成された有形半導体層を有するものを基体とし、その上にＤを形成する。
有機半導体薄膜上にソース、ドレイン電極を形成するトップコンタクト構造の例である。この構造では、基板上に絶縁層を有する母材の表面に有機半導体層を有するものが基体であり、この基体上にＳ、Ｄを形成する。
以上の構造において、図５（ａ）、（ｂ）における構造に本発明を適用することが特に好ましい。
【００１８】
（レジスト膜の形成）
本発明においては、従来リフトオフに用いられたレジストを用いることができる。特に、チオール基（ＳＨ）を含むレジストが好ましい。
チオール基を含むレジストの中でも特にトリアジンチオールあるいはその誘導体、トリアジンチオールの化合物が好ましい。
トリアジンチオールは、［化１］に示すような一般式（ＲＴＤＭ）で示される。
【化１】
2007059520.tif 000003
Ｒは、例えば、−ＳＨ，−Ｎ（Ｃ4 Ｈ9 ）2 ，−Ｎ（Ｃ8 Ｈ17）2 ，−ＮＨＣ6 Ｈ5 ，−Ｎ（ＣＨ2 −ＣＨ＝ＣＨ）2である。また、Ｍは、例えば、Ｈ，Ｌｉ，Ｎａ，Ｋ，Ｎ（Ｃ4 Ｈ9 ）4 等である。これにより、活性化された樹脂の表面にトリアジンチオールの皮膜が形成される。
また、トリアジンチオール化合物としては、例えば、［化２］に示されるものが用いられる。
【化２】
2007059520.tif 000004
【００１９】
これらは、有機溶媒に溶解して使用される。上記有機溶媒としては、例えば、メタノール、エチルセルソルブ、プロピレングリコール、メチルケトン等が使用される。
皮膜の形成は、トリアジンチオールの水溶液または有機溶媒に溶解したトリアジンチオールの溶液に金属核が付与された非導電性物質を浸漬して行なう。処理温度は６０℃以下で処理時間は数十秒〜数十分程度が望ましい。
また、一般式［化３］で示されるトリアジンチオール誘導体の１種又は２種以上を用いてもよい。
【化３】
2007059520.tif 000005
（式中、Ｒ1 ，Ｒ2 は、夫々Ｈ，ＣＨ3 ，Ｃ2 Ｈ5 ，Ｃ4 Ｈ9 ，Ｃ6 Ｈ13，Ｃ8 Ｈ17，Ｃ10Ｈ21，Ｃ12Ｈ25，Ｃ18Ｈ37，Ｃ20Ｈ41，Ｃ22Ｈ45，Ｃ24Ｈ49，ＣＦ3 Ｃ6 Ｈ4 ，Ｃ4 Ｆ9 Ｃ5 Ｈ4 ，Ｃ6 Ｆ13Ｃ5 Ｈ4 ，Ｃ8 Ｆ17Ｃ6 Ｈ4 ，Ｃ10Ｆ21Ｃ6 Ｈ4 ，Ｃ6 Ｆ11Ｃ6 Ｈ4 ，Ｃ9 Ｆ17ＣＨ2 ，Ｃ10Ｆ21ＣＨ2 ，Ｃ4 Ｆ9 ＣＨ2 ，Ｃ6 Ｆ13ＣＨ2 ＣＨ2 ，Ｃ8 Ｆ17ＣＨ2 ＣＨ2 ，Ｃ10Ｆ21ＣＨ2 ＣＨ2 ，ＣＨ2 ＝ＣＨＣＨ2 ，ＣＨ2 = ＣＨ（ＣＨ2 ）8 ，ＣＨ2 ＝ＣＨ（ＣＨ2 ）9，Ｃ8 Ｈ17ＣＨ2 ＝Ｃ8 Ｈ16，Ｃ6 Ｈ11，Ｃ6 Ｈ5 ＣＨ2 ，Ｃ6 Ｈ5 ＣＨ2 ＣＨ2 ，ＣＨ2 ＝ＣＨ（ＣＨ2 ）4 ＣＯＯＣＨ2 ＣＨ2 ，ＣＨ2 ＝ＣＨ（ＣＨ2 ）8 ＣＯＯＣＨ2 ＣＨ2 ，ＣＨ2 ＝ＣＨ（ＣＨ2 ）9 ＣＯＯＣＨ2 ＣＨ2 ，Ｃ4 Ｆ9 ＣＨ2 ＝ＣＨＣＨ2 ，Ｃ6 Ｆ13ＣＨ2 ＝ＣＨＣＨ2 ，Ｃ8 Ｆ17ＣＨ2 ＝ＣＨＣＨ2 ，Ｃ10Ｆ21ＣＨ2 ＝ＣＨＣＨ2 ，Ｃ4 Ｆ9 ＣＨ2 ＣＨ（ＯＨ）ＣＨ2 ，Ｃ6 Ｆ13ＣＨ2 ＣＨ（ＯＨ）ＣＨ2 ，Ｃ8 Ｆ17ＣＨ2 ＣＨ（ＯＨ）ＣＨ2 ，Ｃ10Ｆ21ＣＨ2 ＣＨ（ＯＨ）ＣＨ2 ，ＣＨ2 ＝ＣＨ（ＣＨ2 ）4 ＣＯＯ（ＣＨ2 ＣＨ2 ）2 ，ＣＨ2 ＝ＣＨ（ＣＨ2 ）8 ＣＯＯ（ＣＨ2 ＣＨ2 ）2 ，ＣＨ2 ＝ＣＨ（ＣＨ2 ）9 ＣＯＯ（ＣＨ2 ＣＨ2 ）2 ，Ｃ4 Ｆ9 ＣＯＯＣＨ2 ＣＨ2 ，Ｃ6 Ｆ13ＣＯＯＣＨ2 ＣＨ2 ，Ｃ8 Ｆ17ＣＯＯＣＨ2 ＣＨ2 ，Ｃ10Ｆ21ＣＯＯＣＨ2 ＣＨ2を示し、同じでも異なってもよい。Ｍは、Ｈまたはアルカリ金属を示す。）。
このトリアジンチオール誘導体は、基体表面に真空蒸着して形成すればよい。
【００２０】
（レジスト層の形成）
水溶液または有機溶媒に溶解したトリアジンチオールの溶液に金属核が付与された非導電性物質を浸漬してレジスト層の形成を行なう。処理温度は６０℃以下で処理時間は数十秒〜数十分程度が望ましい。
真空蒸着装置内を一定の真空度に調整後、蒸着源であるトリアジンチオール誘導体を気化あるいは昇華させる。蒸着源が気化あるいは昇華していることを確認した後、成膜速度を所定の値に調整して蒸着を開始する。目的の膜厚の膜が形成されたならば蒸着源の加熱を止める。真空蒸着装置内が充分に冷えたところで大気ベントをおこない薄膜が形成された基板を取り出す。具体的な、蒸着条件は例えば次の通りである。真空蒸着装置内の真空度は、一般に１．０Ｐａ〜１．０×１０-6Ｐａであり、好ましくは１．０×１０-1Ｐａ〜１．０×１０-4Ｐａである。るつぼのヒータの温度は室温〜２５０℃、好ましくは５０℃〜２００℃であるが、トリアジンチオール誘導体の分子量および蒸着装置内の真空度との兼ね合いで最適な温度範囲が決められるため一義的に定めることはできない。真空蒸着中は、磁石が基板２に磁場を印加してもよい。磁場の印加条件は、０．０５Ｔ（テスラ）以上であり、磁場形成部７の種類に応じて適宜選定される。また、２種以上のトリアジンチオール 誘導体を同時にまたは別個に蒸着させる場合には、異なったトリアジンチオール誘導体が入った複数のるつぼを用いて行なう。
なお、レジストの厚さとしては、100nm 〜 10nmが好ましい。
【００２１】
［露光工程］
レジスト膜を形成後、パターン露光を行う。
基体の表面上に形成された薄膜に光照射を行ない光重合を行なう。光重合においても、蒸着工程と同様に磁場の印加を行なうことができる。光重合で用いる光線は、Ｘ線，紫外線，赤外線等を用いることができ、２００ｎｍ〜４５０ｎｍの波長を有する紫外線が好ましく、特に２８０ｎｍ〜４５０ｎｍの紫外線がより好ましい。光源としては、キセノンランプや水銀灯を利用することができる。また、光線の照射時間は、０．０１秒〜１８０分が好ましい。０．０１秒未満では重合率が不十分になり、１８０分を越えると重合速度が遅くなり薄膜形成に時間を要してしまい実用的ではない。光重合の重合雰囲気は、薄膜表面の官能基が酸化可能であればよく、空気中や酸素を供給できる場であればよい。また、重合温度条件は、１０℃〜５０℃が好ましい。１０℃未満及び５０℃を越えると重合速度が遅くなり薄膜形成に時間を要してしまい実用的ではない。磁場の印加条件は、蒸着工程にて磁場を印加した場合と同様である。
【００２２】
［被加工薄膜の形成］
本発明では、パターン露光の後、レジスト膜の表面に被加工薄膜を形成する。すなわち、パターン露光の後、レジストの現像処理を行うことなく被加工薄膜を形成する。
現像処理を行っていないため、レジスト表面は平滑なベタ膜状態であり、その上に形成された被加工薄膜は、全面にわたり平坦性に優れた被加工薄膜の形成が可能となる。
被加工薄膜の材料は、目的とする素子構造により適宜選択する。
電子デバイスにおいては、導電性材料が一般的に用いられる。金属、合金、導電性高分子が用いられる。特に金（Ａｕ）が好ましい。
被加工薄膜の厚さは、５nm 〜 ２００nmが好ましい。この範囲の厚さとすることにより高解像度という利点が生ずる。
【００２３】
［リフトオフパターニング］
被加工薄膜形成後にリフトオフを行う。
従来のリフトオフにおいては、除去するのは露光レジスト２ａ（図４）及びその上の被加工薄膜である。それに対して本発明においては、除去するのは非露光レジスト２ｂ及びその上の非加工薄膜である。
そのため、リフトオフ用薬液には、酸性溶液あるいはアルカリ性溶液を用いる必要はない。
リフトオフ用溶液としては、例えば、メタノール、エタノールなどのアルコール類、メチルエチルケトンなどのケトン類、酢酸エチルなどのエステル類などが挙げられ。また、圧力を加えた純水あるいは超純水を用いることも可能である。また、水とメタノール、エタノール、エチレングリコール、ジエチレングリコール、カルビトール、セルソルブ、ジメチルホルムアミド、メチルピロリドンの組合せも有効である。
リフトオフは、リフトオフ用溶液に基体を浸漬したり、溶液を基体に塗布することによって行われる。溶液に浸漬する場合において、前記水溶液または溶液の温度や浸漬時間は特に限定されるものではないが、通常、液温を１０〜４０℃に調整して、浸漬時間を１〜３０分、好ましくは５〜１０分に設定するのが好適である。
【００２４】
（微細加工構造）
リフトオフ後、薄膜パターン４ａは露光レジスト２ａを介して基板１上に形成されている。従来は、リフトオフ後は、薄膜パターン４ａは基板１上に直接形成されており、そのために、薄膜パターン４ａと基板１との密着性は良好ではなかった。それに対して、本形態においては、基体１と薄膜パターン４ａとの間に露光レジスト２ａが介在している。この露光レジスト２ａは、基体１と薄膜パターン４ａとの密着性を高める役割を果たしている。
なお、密着性をより高めるために、リフトオフ後にポストベークを行うことが好ましい。  ポストベークの温度としては、５０℃ 〜 １５０℃が好ましく、時間としては５min 〜 ３０minが好ましい。この範囲の温度、時間とすることにより接着力の増大という効果が得られる。
上記リフトオフを行うと、非露光レジスト２ｂは溶液により溶解する。溶解したレジストを構成するモノマーは、パターン化された非加工薄膜パターン４ａの全周囲を修飾してＳＡＭ（自己組織化膜）を形成する。特に、レジストとしてジスルフィド基（ＳＳ）あるいはチオール基（ＳＨ）を持つ有機分子を用い、被加工薄膜の材料として金（Ａｕ）を用いた場合にはＳＡＭが容易に形成される。
このように、本発明の微細加工方法を用いると、ＳＡＭが全周にわたり形成されている薄膜パターンを容易に得ることができる。ＳＡＭの作用のため半導体層を薄膜パターン上に形成して半導体デバイスを作成すると、優れた移動度を有する半導体デバイスが得られる。
【００２５】
［電子デバイス］
例えば、図２に示す構造の電子デバイスへの加工を行う場合には、リフトオフ後に、能動層あるいは活性層を形成すればよい。
能動層、あるいは活性層は、例えば、半導体材料、強誘電体材料、生体材料により形成する。
ＳＡＭが全周にわたり形成されている薄膜パターン４ａ上に能動層を堆積することにより特性の優れた電子デバイスを得ることができる。
なお、半導体材料無機半導体（シリコン、ゲルマニウム、酸化亜鉛、化合物半導体）、有機半導体その他の半導体を用いることができる。特に、有機半導体が好ましい。
有機半導体としては、例えば、π共役系材料が挙げられる。π共役系材料としては、例えばポリピロール、ポリチオフェン、ポリベンゾチオフェン、ポリイソチアナフテン、ポリチェニレンビニレン、ポリ（ｐ−フェニレンビニレン）、ポリアニリン、ポリアセチレン、ポリジアセチレン、ポリアズレン、ポリピレン、ポリカルバゾール、ポリセレノフェン、ポリフラン、ポリ（ｐ−フェニレン）、ポリインドール、ポリピリダジン、ナフタセン、ペンタセン、ヘキサセン、ヘプタセン、ジベンゾペンタセン、テトラベンゾペンタセン、ピレン、ジベンゾピレン、クリセン、ペリレン、コロネン、テリレン、オバレン、クオテリレン、サーカムアントラセンが挙げられる。また、これらの一部をＮ、Ｓ、Ｏなどの原子、カルボニル基などの官能基に置換した各種の誘導体を用いることもできる。さらに、特開平１１−１９５７９０号公報に記載された多環縮合体などを挙げることができる。
また、これらのポリマーと同じ繰返し単位を有する例えばチオフェン６量体であるα−セクシチオフェンα，ω−ジヘキシル−α−セクシチオフェン、α，ω−ジヘキシル−α−キンケチオフェン、α，ω−ビス（３−ブトキシプロピル）−α−セクシチオフェン、スチリルベンゼン誘導体などのオリゴマーが挙げられる。
さらに銅フタロシアニンや特開平１１−２５１６０１号公報に記載のフッ素置換銅フタロシアニンなどの金属フタロシアニン類、ナフタレン１，４，５，８−テトラカルボン酸ジイミド、Ｎ，Ｎ’−ビス（４−トリフルオロメチルベンジル）ナフタレン１，４，５，８−テトラカルボン酸ジイミドとともに、Ｎ，Ｎ’−ビス（１Ｈ，１Ｈ−ペルフルオロオクチル）、Ｎ，Ｎ’−ビス（１Ｈ，１Ｈ−ペルフルオロブチル）及びＮ，Ｎ’−ジオクチルナフタレン１，４，５，８−テトラカルボン酸ジイミド誘導体、ナフタレン２，３，６，７テトラカルボン酸ジイミドなどのナフタレンテトラカルボン酸ジイミド類、及びアントラセン２，３，６，７−テトラカルボン酸ジイミドなどのアントラセンテトラカルボン酸ジイミド類などの縮合環テトラカルボン酸ジイミド類、Ｃ６０、Ｃ７０、Ｃ７６、Ｃ７８、Ｃ８４等フラーレン類、ＳＷＮＴなどのカーボンナノチューブ、メロシアニン色素類、ヘミシアニン色素類などの色素などが挙げられる。
これらのπ共役系材料のうちでも、チオフェン、チェニレンビニレン、フェニレンビニレン、ｐ−フェニレン、及びこれらの置換体の少なくとも１種を繰返し単位とし、かつ該繰返し単位の数ｎが４〜１０であるオリゴマー並びに該繰返し単位の数ｎが２０以上であるポリマー；ペンタセンなどの縮合多環芳香族化合物；フラーレン類；縮合環テトラカルボン酸ジイミド類；並びに金属フタロシアニンよりなる群から選ばれた少なくとも１種が好ましい。
また、その他の有機半導体材料としては、テトラチアフルバレン（ＴＴＦ）−テトラシアノキノジメタン（ＴＣＮＱ）錯体、ビスエチレンテトラチアフルバレン（ＢＥＤＴＴＴＦ）−過塩素酸錯体、ＢＥＤＴＴＴＦ−ヨウ素錯体、ＴＣＮＱ−ヨウ素錯体、などの有機分子錯体が挙げられる。さらにポリシラン、ポリゲルマンなどのσ共役系ポリマーや特開２０００−２６０９９９号公報に記載の有機・無機混成材料が挙げられる。
上記した本発明の実施の形態によれば、従来よりも基板接着性、平坦性に優れたパターン薄膜を少ないプロセスで低コストで形成することが可能である。基板との密着性に優れているため基板に可とう性を有する基板を用いても密着性は確保される。
さらに、レジストの厚さ、被加工薄膜の厚さは従来よりも薄くすることが可能である。ＳＡＭを容易にパターン薄膜に形成することができ、優れた特性の半導体デバイスを作成することが可能となる。
【実施例１】
【００２６】
本実施例においては、図１に示すプロセスを用いて以下に述べる条件で、図２に示すボトムコンタクト構造の有機半導体トランジスタの作成を行った。
（１）基体
基体１は、母材部１ａが高濃度にドープされたシリコン基板（Ｓｉ（ｎ＋＋））の表面に絶縁層１ｂとして酸化シリコン絶縁膜（SiO2）を有する基体１を用いた。なお、 SiO2膜の厚さは400 nmとした。
（２）ＤＡ蒸着
基体上に次ぎの条件でトリアジンチオール（ＤＡ）を真空蒸着した。
膜厚さ：〜15 nm, 
基板温度：室温，
真空度：＜2 x 10-3 Pa  
成長速度：0.2 Å/s
（３）露光
ＤＡ蒸着後露光を行った。
ＵV照射 (Photomask: 04TRP003 (Melles Griot社製); 
UV Spot Light Source: Photocure 200 (Hamamatsu  Photonics社製) )
照度：〜8fc, 
時間：〜15 min
（４）被加工薄膜形成（Ａｕ膜蒸着）
膜厚さ：〜40 nm, 
基板温度：室温，
真空度：＜2 x 10-２ Pa
（５）リフトオフ
リフトオフ用溶液：Ethanol 
超音波洗浄：1min
（６）半導体層の形成
上記リフトオフパターニングを行った後、次の条件でペンタセンの蒸着を行った。
ペンタセン（Pentacene）真空蒸着
膜厚さ：〜50 nm, 
基体温度：室温
真空度：＜5 x 10-4 Pa, 
成長速度：１Å/s
【００２７】
以上のプロセスにより図２に示す構造の有機半導体トランジスタを作成した。
この有機半導体トランジスタについて次の事項を測定して特性の評価を行った。
ＴＦＴの電気的特性を電流−電圧曲線の測定より評価し、その結果を図３に示した。
測定装置：R6425 2 Channel Current-Voltage-Source/Monitor
図３（ａ）は、有機半導体膜にペンタセンを用い、ゲート絶縁膜の膜厚さが約400ｎｍ（Ｃｉ  ＝  6.0  ｎＦ／ｃｍ２）で、ソース・ドレイン間の形状をＷ＝５ｍｍ，Ｌ＝60μｍにした代表的なＴＦＴ動作特性を示すものである。
図３（ｂ）は、図３（ａ）のＩＤの平方根対ＶＧプロットで、曲線の傾斜から移動度は0．0.27ｃｍ２／Ｖｓと計算され、従来のリフトオフ法を用いて作成したＴＦＴよりも優れた移動度を有していた。
なお、パターン薄膜と基板との密着性を測定したところ、従来のリフトオフで形成した場合よりも密着性は優れていた。
【図面の簡単な説明】
【００２８】
【図１】本発明の実施の形態に係る工程図である。
【図２】本発明の実施例に係る半導体電子デバイスの概念断面図である。
【図３】本発明の実施例に係る半導体デバイスの特性評価結果を示すグラフである。
【図４】従来のリフトオフ法を示す工程図である。
【図５】有機半導体デバイスを示す概念断面図である。
【符号の説明】
【００２９】
１  基体
１ａ  母材（Ｓｉ（ｎ＋＋））
１ｂ  絶縁層（ＳｉＯ２）
２  レジスト
２ａ  露光レジスト
２ｂ  非露光レジスト
４  被加工薄膜
４ａ，４ｂ  薄膜パターン
５  半導体層（有機半導体層）
Ｓ  ソース
Ｄ  ドレイン
Ｇ  ゲート
【図１】
2007059520.tif 000006
【図２】
2007059520.tif 000007
【図３】
2007059520.tif 000008
【図４】
2007059520.tif 000009
【図５】
2007059520.tif 000010